(57)【要約】【課題】接着剤皮膜（特に硬化皮膜）を効率的に除去できるとともに、接着剤皮膜が付着した部材表面の塗装等を冒しにくい、接着剤皮膜除去剤ならびに接着剤皮膜の除去方法を提供する。【解決手段】（Ａ）アミノアルコール化合物、及び（Ｂ）グリコールエーテル化合物を含有してなることを特徴とする接着剤皮膜除去剤。【選択図】なし【特許請求の範囲】
【請求項１】
（Ａ）アミノアルコール化合物、及び（Ｂ）グリコールエーテル化合物を含有してなることを特徴とする接着剤皮膜除去剤。
【請求項２】
ウレタン系接着剤の硬化皮膜に適用されることを特徴とする請求項１に記載の接着剤皮膜除去剤。
【請求項３】
（Ａ）アミノアルコール化合物が、第一級アミノ基又は第二級アミノ基を有することを特徴とする請求項１又は２に記載の接着剤皮膜除去剤。
【請求項４】
（Ｂ）グリコールエーテル化合物が、下記式（１）で表される化合物、及び／又は下記式（２）で表される化合物であることを特徴とする請求項１〜３のいずれか１項に記載の接着剤皮膜除去剤。
Ｒ1 −（ＯＲ2 ）n −ＯＲ3 ・・・（１）
Ｒ4 −（ＯＲ5 ）n −ＯＨ  ・・・（２）
（但し、上記式（１）、（２）において、Ｒ1 、Ｒ3 、Ｒ4 はメチル基、エチル基、アセチル基のいずれかであり（Ｒ1 、Ｒ3 は互いに同じでも異なっていてもよい）、Ｒ2 、Ｒ5 はエチレン基又はプロピレン基であり、ｎは１〜３の整数である。）
【請求項５】
（Ａ）アミノアルコール化合物：（Ｂ）グリコールエーテル化合物の質量比が、１５：８５〜８５：１５であることを特徴とする請求項１〜４のいずれか１項に記載の接着剤皮膜除去剤。
【請求項６】
部材表面に付着した接着剤皮膜の除去方法であって、
（１）請求項１〜５のいずれか１項に記載の接着剤皮膜除去剤を接着剤皮膜に塗布し、
（２）所定時間放置して該接着剤皮膜除去剤を該接着剤皮膜に浸透させた後、
（３）該部材表面上の該接着剤皮膜を掻取具により掻き取ることにより、
（４）該接着剤皮膜を除去することを特徴とする接着剤皮膜の除去方法。
【発明の詳細な説明】
【技術分野】
【０００１】
本発明は、接着剤皮膜を効率的に除去できる接着剤皮膜除去剤ならびに接着剤皮膜の除去方法に関するものである。さらに詳細には、ウレタン系接着剤等の強固な硬化皮膜をも効率的に除去できる接着剤皮膜除去剤ならびに接着剤皮膜の除去方法に関するものである。
【背景技術】
【０００２】
戸建てや集合住宅等の建設・建築工事においては、その最終段階で床材や壁材等の内装材を接着剤を用いて接着施工する。このような内装接着施工に用いられる接着剤は、接着信頼性や耐久性が求められるため、一般に強固な皮膜を形成する反応硬化型の接着剤が多く用いられている（例えば、特許文献１や２）。
ここで、接着剤使用時に床材や壁材等の被着材の接着剤の塗布が予定されていない表面に、作業者が誤ってこれら接着剤を付着してしまった場合、硬化する前であればアルコールなどの弱溶剤を用いることにより比較的簡易に拭き取ることが可能である。しかし、接着剤が硬化してしまった後においては、これを除去することは容易ではない。また、それだけのために施工済みの内装材を剥がして施工し直すことはコストの面から実質上できない。
そこで、例えば、ヘラやカッター等の鋭利物で物理的に接着剤皮膜を取り除くことが考えられる。しかし、上述のとおり強固な硬化皮膜が形成されているため、これを物理的に取り除き（そぎ落とし）、なおかつ床材や壁材等の被着材表面を傷つけないようにすることは非常に難しい。
【０００３】
【特許文献１】特許第３４２００５０号公報
【特許文献２】特開平０８−３２５５５３号公報
【発明の開示】
【発明が解決しようとする課題】
【０００４】
他の除去方法としては、接着剤皮膜を有機溶剤等により膨潤あるいは溶解させて取り除くことが考えられる。しかし、この場合も硬化した接着剤皮膜は、有機溶剤に対してそれなりの耐久性を有するため、うまく取り除けないことが多い。あるいは、有機溶剤の種類によっては、床材表面の塗装が冒されてしまうこともある。
そこで、本発明は上記のような問題点を解決するためになされたものであって、その目的とするところは、（１）接着剤皮膜（特に硬化皮膜）を効率的に除去できるとともに、（２）部材表面の塗装等を冒しにくい、接着剤皮膜除去剤ならびに接着剤皮膜の除去方法を提供することである。
【課題を解決するための手段】
【０００５】
上記課題を解決するために、本発明者は鋭意研究した結果、アミノアルコール化合物とグリコールエーテル化合物とを組み合わせると、極めて効率的に接着剤皮膜を膨潤させることができる一方で、この組成物は部材表面の塗装を冒しにくいことを見出し、本発明を完成させるに至った。本発明は次の第１〜６の発明から構成される。
【０００６】
すなわち、第１の発明は、（Ａ）アミノアルコール化合物及び（Ｂ）グリコールエーテル化合物を含有してなる、接着剤皮膜除去剤である。
本発明に係る接着剤皮膜除去剤は、少なくとも（Ａ）アミノアルコール化合物と（Ｂ）グリコールエーテル化合物とをその有効成分として含有する。これらの化合物を組み合わせることによって、本発明の解決すべき課題であるところの皮膜を効率的に除去でき、かつ、部材表面の塗装等を冒しにくいという効果が奏せられる。
第２の発明は、ウレタン系接着剤の硬化皮膜に適用される、第１の発明に係る接着剤皮膜除去剤である。
本発明に係る接着剤皮膜除去剤は、接着剤硬化皮膜全般に対して有効であるが、特にウレタン系接着剤の硬化皮膜に対して効果的に作用する。
【０００７】
第３の発明は、（Ａ）アミノアルコール化合物が、第一級アミノ基又は第二級アミノ基を有する、第１又は第２の発明に係る接着剤皮膜除去剤である。
（Ａ）アミノアルコール化合物が、第一級アミノ基又は第二級アミノ基を有する場合に、特に効率的に皮膜を除去することができる。
第４の発明は、（Ｂ）グリコールエーテル化合物が、下記式（１）で表される化合物、及び／又は下記式（２）で表される化合物である、第１〜第３の発明に係る接着剤皮膜除去剤である。
Ｒ1 −（ＯＲ2 ）n −ＯＲ3 ・・・（１）
Ｒ4 −（ＯＲ5 ）n −ＯＨ  ・・・（２）
（但し、上記式（１）、（２）において、Ｒ1 、Ｒ3 、Ｒ4 はメチル基、エチル基、アセチル基のいずれかであり（Ｒ1 、Ｒ3 は互いに同じでも異なっていてもよい）、Ｒ2 、Ｒ5 はエチレン基又はプロピレン基であり、ｎは１〜３の整数である。）
（Ｂ）グリコールエーテル化合物が、上記式で表される構造を有するものである場合に、特に効率的に皮膜を除去することができる。
【０００８】
第５の発明は、（Ａ）アミノアルコール化合物：（Ｂ）グリコールエーテル化合物質量比が、１５：８５〜８５：１５である、第１〜第４のいずれかの発明に係る接着剤皮膜除去剤である。
（Ａ）アミノアルコール化合物と（Ｂ）グリコールエーテル化合物との質量比がこの範囲内にある場合に、特に効率的に皮膜を除去することができる。
第６の発明は、部材表面に付着した接着剤皮膜の除去方法であって、（１）第１〜第５のいずれかの発明に係る接着剤皮膜除去剤を接着剤皮膜に塗布し、（２）所定時間放置して該接着剤皮膜除去剤を該接着剤皮膜に浸透させた後、（３）該部材表面上の該接着剤皮膜を掻取具により掻き取ることにより、（４）該接着剤皮膜を除去する、接着剤皮膜の除去方法である。
第１〜第５の発明に係る接着剤皮膜除去剤を用い、上記のような方法を採用することでより少ない労力で効率的に接着剤皮膜を除去することができる。
【発明の効果】
【０００９】
本発明の接着剤皮膜除去剤ならびに接着剤皮膜の除去方法によれば、接着剤皮膜（特に硬化皮膜）を効率的に除去できるとともに、接着剤皮膜が付着した部材表面の塗装等を冒しにくいという効果を奏する。
【発明を実施するための最良の形態】
【００１０】
以下、本発明の実施するための最良の形態を、詳細に説明する。なお、本発明はこれらの例示にのみ限定されるものではなく、本発明の要旨を逸脱しない範囲内において種々の変更を加え得ることは勿論である。
［（Ａ）アミノアルコール化合物について］
本発明における（Ａ）アミノアルコール化合物は、その分子内にアミノ基と水酸基とを有する化合物である。一分子内に含まれるアミノ基及び水酸基の数は問わないが、第一級アミノ基又は第二級アミノ基を有するアミノアルコール化合物が特に好適である。
（Ａ）アミノアルコール化合物の具体例としては、第一級アミノアルコール化合物としては、モノエタノールアミン、モノイソプロパノールアミン等、第二級アミノアルコール化合物としては、Ｎ−メチルエタノールアミン、Ｎ−エチルエタノールアミン、Ｎ−ｎ−ブチルエタノールアミン等、第三級アミノアルコール化合物としては、Ｎ−メチルジエタノールアミン、Ｎ−エチルジエタノールアミン、Ｎ−ｎ−ブチルジエタノールアミン、Ｎ−ｔ−ブチルジエタノールアミン、Ｎ，Ｎ−ジメチルエタノールアミン、Ｎ，Ｎ−ジエチルエタノールアミン、Ｎ，Ｎ−ジｎ−ブチルエタノールアミン、その他複数のアミノ基を有するアミノアルコール化合物としては、Ｎ−（β−アミノエチル）エタノールアミン等が挙げられる。
これらの中では、より効率的に皮膜を除去できることから、第一級アミノ基又は第二級アミノ基を有するアミノアルコール化合物が特に好ましい。
【００１１】
［（Ｂ）グリコールエーテル化合物について］
本発明における（Ｂ）グリコールエーテル化合物は、エチレングリコール、ジエチレングリコール、プロピレングリコール等のグリコール類の水酸基をアルキルエーテル化した化合物を指し、以下の式（１）又は式（２）で表される化合物をいう。
Ｒ1 −（ＯＲ2 ）n −ＯＲ3 ・・・（１）
Ｒ4 −（ＯＲ5 ）n −ＯＨ  ・・・（２）
但し、Ｒ1 、Ｒ3 、Ｒ4 はアルキル基、アリール基、アセチル基のいずれかであり（Ｒ1 、Ｒ3 は互いに同じでも異なっていてもよい）、Ｒ2 、Ｒ5 はアルキレン基であり、ｎは１以上の整数である。
これらの中でも、好ましくは上記式（１）、（２）において、Ｒ1 、Ｒ3 、Ｒ4 はメチル基、エチル基、アセチル基のいずれかであり（Ｒ1 、Ｒ3 は互いに同じでも異なっていてもよい）、Ｒ2 、Ｒ5 はエチレン基又はプロピレン基であり、ｎは１〜３の整数であるグリコールエーテル化合物である。
【００１２】
（Ｂ）グリコールエーテル化合物の具体例としては、
式（１）タイプ
Ｒ2 ＝エチレン／ｎ＝１
エチレングリコールジメチルエーテル、エチレングリコールジエチルエーテル、エチレングリコールモノメチルエーテルアセテート、
Ｒ2 ＝エチレン／ｎ＝２
ジエチレングリコールジメチルエーテル、ジエチレングリコールモノメチルフェニルエーテル、
Ｒ2 ＝エチレン／ｎ＝３以上
トリエチレングリコールジメチルエーテル、トリエチレングリコールジエチルエーテル、テトラエチレングリコールジエチルエーテル、ポリエチレングリコールジメチルエーテル、
Ｒ2 ＝プロピレン／ｎ＝１
プロピレングリコールジメチルエーテル、プロピレングリコールジエチルエーテル、
Ｒ2 ＝プロピレン／ｎ＝２
ジプロピレングリコールジメチルエーテル、ジプロピレングリコールモノメチルフェニルエーテル、
Ｒ2 ＝プロピレン／ｎ＝３以上
トリプロピレングリコールモノメチルエーテル、トリプロピレングリコールモノエチルエーテル、トリプロピレングリコールモノブチルエーテル、テトラプロピレングリコールモノフェニルエーテル、テトラプロピレングリコールジエチルエーテル、ポリプロピレングリコールメチルエーテル、
【００１３】
式（２）タイプ
Ｒ5 ＝エチレン／ｎ＝１
エチレングリコールモノメチルエーテル、エチレングリコールモノエチルエーテル、エチレングリコールモノプロピルエーテル、エチレングリコールモノブチルエーテル、エチレングリコールモノフェニルエーテル、
Ｒ5 ＝エチレン／ｎ＝２
ジエチレングリコールモノメチルエーテル、ジエチレングリコールモノエチルエーテル、ジエチレングリコールモノプロピルエーテル、ジエチレングリコールモノブチルエーテル、
Ｒ5 ＝エチレン／ｎ＝３以上
トリエチレングリコールモノメチルエーテル、トリエチレングリコールモノエチルエーテル、トリエチレングリコールモノブチルエーテル、テトラエチレングリコールモノフェニルエーテル、ポリエチレングリコールメチルエーテル、
Ｒ5 ＝プロピレン／ｎ＝１
プロピレングリコールモノメチルエーテル、プロピレングリコールモノエチルエーテル、プロピレングリコールプロピルエーテル、プロピレングリコールモノブチルエーテル、プロピレングリコールブトキシエチルエーテル、
Ｒ5 ＝プロピレン／ｎ＝２
ジプロピレングリコールモノメチルエーテル、ジプロピレングリコールモノエチルエーテル、ジプロピレングリコールモノブチルエーテル
Ｒ5 ＝プロピレン／ｎ＝３以上
トリプロピレングリコールモノメチルエーテル、トリプロピレングリコールモノエチルエーテル、トリプロピレングリコールモノブチルエーテル、ポリプロピレングリコールブチルエーテル
等が挙げられる。
【００１４】
これらの中では、入手のしやすさ及び皮膜除去性の観点から、エチレングリコールジメチルエーテル、エチレングリコールジエチルエーテル、ジエチレングリコールジメチルエーテル、ジエチレングリコールジエチルエーテル、トリエチレングリコールジメチルエーテル、トリエチレングリコールジエチルエーテル、プロピレングリコールジメチルエーテル、プロピレングリコールジエチルエーテル、ジプロピレングリコールジメチルエーテル、ジプロピレングリコールジエチルエーテル、トリプロピレングリコールジメチルエーテル、トリプロピレングリコールジエチルエーテルが好ましい。
【００１５】
［接着剤皮膜除去剤について］
本発明に係る接着剤皮膜除去剤は、（Ａ）アミノアルコール化合物及び（Ｂ）グリコールエーテル化合物を含有してなる。さらに、（Ａ）アミノアルコール化合物：（Ｂ）グリコールエーテル化合物が、質量比で１５：８５〜８５：１５となる範囲で含有されていることが好ましい。
本発明に係る除去剤が適用される部材について説明する。
本発明に係る除去剤が適用される部材とは、接着剤使用時に接着剤の塗布が予定されていない表面を提供する部材一般を意味する。
特に、接着剤の塗布が予定されていない表面を提供する被着材を意味する。  
さらに詳しくは、本発明に係る除去剤は、特に床材、壁材などの美観を要求される建築内装用の被着材に適用でき、特に一般的にフローリング材と呼ばれる床材に対して好適に用いられる。
【００１６】
フローリング材は「板その他の木質形材料からなる床板であって、表面加工その他所要の加工を施したもの」（日本農林規格）であって、通常は５〜１５ｍｍ程度の厚みの積層合板等の木質基材上に、数百μｍ〜数ｍｍ程度の厚みの天然木材の突板を貼着したもの、あるいはそれらの表面塗装品（複合フローリング材）である。これらの表面塗装には一般的にウレタン系、アクリル系等のＵＶ塗料が用いられている。
本発明に係る除去剤は、接着剤皮膜が付着した被着材の非塗装面、又は塗装面に適用され接着剤皮膜は効率的に除去され、そして塗装面に適用される場合には該塗装表面を冒しにくい。
【００１７】
本発明に係る除去剤が適用される接着剤皮膜について説明する。
本発明に係る除去剤が適用される接着剤皮膜としては、接着剤皮膜であればその種類は問わないが、一般に反応硬化型接着剤と呼ばれる接着剤の一群の中でも、特にウレタン系接着剤、変成シリコーン系接着剤、シリル化ウレタン系接着剤の皮膜に対して有効である。
ウレタン系接着剤とは、接着剤中の遊離イソシアネート基の反応によって、ウレタン結合又は尿素結合を形成して硬化する接着剤を指す。変成シリコーン系接着剤とは、反応性基として加水分解性ケイ素基を有し、主鎖がポリオキシアルキレン骨格である変成シリコーンポリマーを主成分とする接着剤を指す。
シリル化ウレタン系接着剤とは、反応性基として加水分解性ケイ素基を有し、主鎖骨格にウレタン結合又は尿素結合を含有するポリマーを主成分とする接着剤を指す。
【００１８】
変成シリコーン系接着剤及びシリル化ウレタン系接着剤はいずれも加水分解性ケイ素基の加水分解縮合反応によって、Ｓｉ−Ｏ−Ｓｉ結合を形成して硬化する。これらの接着剤には、いずれも空気中の湿気で硬化する一液型と、主剤と硬化剤とを混合して使用する二液型とがある。
特に、本発明に係る接着剤皮膜除去剤は、これらの中でもウレタン系接着剤の硬化皮膜に対して効果的に作用する。この原因は定かではないが、（Ａ）アミノアルコール化合物と（Ｂ）グリコールエーテル化合物とが共存することにより、ウレタン結合あるいは尿素結合への親和性に優れるためであると推察する。
尚、本発明に係る除去剤が適用される接着剤皮膜としては、未硬化の接着剤皮膜にも有効であることは当然である。
【００１９】
［その他の成分］
本発明に係る接着剤皮膜除去剤には、本発明の効果を損なわない範囲内において、種々の公知の成分を配合することができる。このような成分としては、溶剤（例えばメチルシクロヘキサン、ｎ−ヘキサン等の炭化水素系化合物）、界面活性剤、湿潤剤、増粘剤、香料、着色料等が挙げられる。
【００２０】
［接着剤皮膜の除去方法について］
本発明に係る接着剤皮膜の除去方法は以下のとおりである。
まず、（１）本発明に係る接着剤皮膜除去剤を除去したい接着剤皮膜に塗布する。塗布の方法は、ハケ塗り、噴霧、滴下などで適宜行えばよい。この際にはできる限り接着剤皮膜の全体に除去剤が行き渡るようにするとよい。また、余剰の除去剤が接着剤皮膜以外の部材表面になるべく付着しないような塗布方法が好ましい。除去剤の塗布量は接着剤皮膜の種類や厚さ等にもよるが、５０〜５００ｍｇ／ｃｍ2 程度である。
次いで、（２）所定時間放置することによって該除去剤を該接着剤皮膜に浸透させる。本発明に係る除去剤は、皮膜を溶解するほどの溶解力はないものの、皮膜に対して徐々に浸透して膨潤若しくは可塑化するため、その後の皮膜除去が容易となる。浸透のための放置時間は接着剤皮膜の種類や厚さ、除去剤の塗布量等にもよるが、通常１〜３０分程度である。
【００２１】
その後、（３）該部材表面上の該接着剤皮膜を掻取具により掻き取ることにより、（４）該接着剤皮膜を容易に除去することが可能である。ここで、掻取具としては、ヘラ、カッター、ブラシ、たわし、スポンジ等が挙げられる。これらのうちヘラやカッター等の鋭利な掻取具であれば皮膜と部材表面との間にこれを差し入れることによって、あるいはブラシ、たわし、スポンジ等であれば皮膜を擦ることによって接着剤皮膜を除去する。
接着剤皮膜を除去した後は、部材表面に残存する接着剤皮膜除去剤をウエス等で拭き取ればよい。また、その後必要に応じて水拭き、さらにフロアポリッシュ等の美装仕上げを行ってもよい。
【実施例】
【００２２】
以下、本発明を実施例に基づいて詳細に説明するが、本発明は実施例に限定されるものではない。
・接着剤皮膜除去剤の調製
［実施例１］
エチレングリコールジメチルエーテル２０質量部、モノエタノールアミン８０質量部を秤量して混合し、接着剤皮膜除去剤を得た。
［実施例２〜４］
実施例１において、エチレングリコールジメチルエーテル／モノエタノールアミンの混合質量比を表１に示すように、４０／６０（実施例２）、６０／４０（実施例３）、８０／２０（実施例４）に変えた以外は、実施例１と同様にして接着剤皮膜除去剤を得た。
【００２３】
［実施例５〜８］
実施例１〜４において、モノエタノールアミンに代えて、モノイソプロパノールアミンを用いた以外は実施例１〜４と同様にして接着剤皮膜除去剤を得た。
［実施例９〜１２］
実施例１〜４において、モノエタノールアミンに代えて、Ｎ−メチルエタノールアミンを用いた以外は実施例１〜４と同様にして接着剤皮膜除去剤を得た。
【００２４】
［実施例１３〜１６］
実施例１〜４において、モノエタノールアミンに代えて、Ｎ−エチルエタノールアミンを用いた以外は実施例１〜４と同様にして接着剤皮膜除去剤を得た。
［実施例１７〜２０］
実施例１〜４において、モノエタノールアミンに代えて、Ｎ−ｎ−ブチルエタノールアミンを用いた以外は実施例１〜４と同様にして接着剤皮膜除去剤を得た。
【００２５】
［実施例２１〜４０］
実施例１〜２０において、エチレングリコールジメチルエーテルに代えて、エチレングリコールモノメチルエーテルアセテートを用いた以外は実施例１〜２０と同様にして接着剤皮膜除去剤を得た。
［実施例４１〜６０］
実施例１〜２０において、エチレングリコールジメチルエーテルに代えて、プロピレングリコールジメチルエーテルを用いた以外は実施例１〜２０と同様にして接着剤皮膜除去剤を得た。
【００２６】
［実施例６１〜８０］
実施例１〜２０において、エチレングリコールジメチルエーテルに代えて、ジエチレングリコールモノメチルエーテルを用いた以外は実施例１〜２０と同様にして接着剤皮膜除去剤を得た。
［実施例８１〜１００］
実施例１〜２０において、エチレングリコールジメチルエーテルに代えて、ジエチレングリコールジメチルエーテルを用いた以外は実施例１〜２０と同様にして接着剤皮膜除去剤を得た。
【００２７】
［実施例１０１〜１２０］
実施例１〜２０において、エチレングリコールジメチルエーテルに代えて、ジエチレングリコールモノエチルエーテルを用いた以外は実施例１〜２０と同様にして接着剤皮膜除去剤を得た。
［実施例１２１〜１４０］
実施例１〜２０において、エチレングリコールジメチルエーテルに代えて、ジプロピレングリコールモノメチルエーテルを用いた以外は実施例１〜２０と同様にして接着剤皮膜除去剤を得た。
【００２８】
［実施例１４１〜１６０］
実施例１〜２０において、エチレングリコールジメチルエーテルに代えて、ジプロピレングリコールジメチルエーテルを用いた以外は実施例１〜２０と同様にして接着剤皮膜除去剤を得た。
［実施例１６１〜１８０］
実施例１〜２０において、エチレングリコールジメチルエーテルに代えて、トリエチレングリコールモノメチルエーテルを用いた以外は実施例１〜２０と同様にして接着剤皮膜除去剤を得た。
【００２９】
［実施例１８１〜２００］
実施例１〜２０において、エチレングリコールジメチルエーテルに代えて、トリエチレングリコールジメチルエーテルを用いた以外は実施例１〜２０と同様にして接着剤皮膜除去剤を得た。
［実施例２０１〜２２０］
実施例１〜２０において、エチレングリコールジメチルエーテルに代えて、トリプロピレングリコールモノメチルエーテルを用いた以外は実施例１〜２０と同様にして接着剤皮膜除去剤を得た。
【００３０】
・試験用の接着剤皮膜の形成
［０．２ｍｍ厚接着剤皮膜の形成］
床材として、朝日ウッドテック（株）製「ピュアハード」（商品名）を用いた。該床材の表面に、コニシ（株）製「ボンド  ＫＵ９２８Ｒ」（商品名／床施工用ウレタン系接着剤）を直径４ｃｍの円状に塗布し、２３℃で２日間硬化させ、皮膜の厚さが０．２ｍｍである接着剤硬化皮膜を形成した。
【００３１】
・除去性試験の方法
実施例１〜２２０で得られた各接着剤皮膜除去剤、及び比較例の接着剤皮膜除去剤として、塩化メチレン、メチルエチルケトンを用いて、以下の方法によって接着剤皮膜の除去性能を評価した。
［試験方法］
上記の試験用の接着剤皮膜の形成方法で得られた接着剤硬化皮膜（直径４ｃｍ）上に、硬化皮膜を完全に覆うように直径５．５ｃｍのろ紙（Ｎｏ．５Ｃ／アドバンテック東洋（株）製）を置き、これにスポイトを用いて各接着剤皮膜除去剤を５ｍｌ滴下した。そのまま３０分間放置し硬化皮膜を膨潤させた後、ろ紙を取り除いてからプラスチック製のヘラを硬化皮膜の縁端部から差し入れ接着剤皮膜を部材表面からそぎ落とした。このそぎ落とし作業の際の容易さを以下の基準に従い評価した。
［評価基準］
◎  ：  接着剤皮膜が全く抵抗なく除去できる。
○  ：  接着剤皮膜がほとんど抵抗なく除去できる。
△  ：  多少抵抗はあるが接着剤皮膜が除去できる。
×  ：  接着剤皮膜を除去することができない。
【００３２】
〈実施例１〜２２０に係る接着剤皮膜除去剤〉
実施例１〜２２０に係る接着剤皮膜除去剤の配合及び除去性の評価結果を表１〜２に示す。上記評価結果が◎〜△の接着剤皮膜除去剤が実用に供することができる。
【表１】
2009161663.tif 000002
【００３３】
【表２】
2009161663.tif 000003
表１〜２に示すとおり、接着剤硬化皮膜に対して、本発明に係る接着剤皮膜除去剤は十分な除去性能を有することがわかる。
特に、（Ａ）アミノアルコール化合物：（Ｂ）グリコールエーテル化合物の質量比が６０：４０〜４０：６０の範囲において、実施例１〜２２０全てにおいて除去性能に優れることがわかる。
【００３４】
〈比較例の塩化メチレン、メチルエチルケトン接着剤皮膜除去剤〉
比較実験として、塩化メチレン、メチルエチルケトンを用いて、実施例１〜２２０と同様の試験を行った。
塩化メチレンを用いた場合には、床材の表面塗装が冒され下地が露出してしまった（表面状態の評価基準で×）。
メチルエチルケトンを用いた場合には、表面状態は評価基準で○であったものの、除去性が評価基準で×であった。
【産業上の利用可能性】
【００３５】
本発明に係る接着剤皮膜除去剤ならびに接着剤皮膜の除去方法は、例えば、建築・建設作業の現場から一般家庭に至るまで、業務用又は家庭用に用いることができ、接着剤皮膜を効率的に除去することができる。